(57)【要約】【課題】軟質な黒鉛粉を基材に圧着させるにあたり、新たな工程を必要とせず、かつ、圧着させる黒鉛粉のロスが少なく、黒鉛粉が基材から剥がれにくい黒鉛圧着材の製造方法及び黒鉛圧着装置を提供することを主な課題とする。【解決手段】本発明の黒鉛圧着材の製造方法及び黒鉛圧着装置は、基材の両面に黒鉛が圧着した黒鉛圧着材の製造方法であって、ロール表面に黒鉛粉が付着した少なくとも１対のワークロールによって前記基材に冷間圧延を施すことで上記課題を解決する。【選択図】図３
2011098472.tif 000002
【特許請求の範囲】
【請求項１】
基材の両面に黒鉛が圧着した黒鉛圧着材の製造方法であって、
ロール表面に黒鉛粉が付着した少なくとも１対のワークロールによって前記基材に冷間圧延を施す圧延圧着工程を含むことを特徴とする黒鉛圧着材の製造方法。
【請求項２】
前記１対のワークロールのうちの一方のワークロールに当接するバックアップロールと、他方のワークロールに当接するバックアップロールとの双方のロール表面に前記黒鉛粉を供給する供給工程をさらに含むことを特徴とする請求項１に記載の黒鉛圧着材の製造方法。
【請求項３】
前記圧延圧着工程の後に、前記圧延圧着工程を含む前記圧延圧着工程以降の基材の総圧下率が２０％以上となるように、さらに前記基材に冷間圧延を施す追加圧延工程を含むことを特徴とする請求項１または２に記載の黒鉛圧着材の製造方法。
【請求項４】
前記追加圧延工程の後に、３００〜８００℃の温度で前記基材に熱処理を施す熱処理工程をさらに含むことを特徴とする請求項３に記載の黒鉛圧着材の製造方法。
【請求項５】
前記基材が、チタン、ステンレス、アルミニウム合金、又は銅合金のいずれかであることを特徴とする請求項１から４のいずれか１項に記載の黒鉛圧着材の製造方法。
【請求項６】
前記基材が、電池の集電材料として用いられることを特徴とする請求項５に記載の黒鉛圧着材の製造方法。
【請求項７】
基材を圧延して前記基材の両面に黒鉛粉を圧着する黒鉛圧着装置であって、
ロール表面に前記黒鉛粉が付着した少なくとも１対のワークロールによって前記基材を圧延する冷間圧延機と、
前記１対のワークロールのうちの一方のワークロールに当接するバックアップロールと、他方のワークロールに当接するバックアップロールとの双方のロール表面に前記黒鉛粉を供給する供給機構と、
を備えることを特徴とする黒鉛圧着装置。
【発明の詳細な説明】
【技術分野】
【０００１】
本発明は、基材の両面に黒鉛が圧着した黒鉛圧着材の製造方法及び黒鉛圧着装置に関し、詳細には、燃料電池やＬｉイオン電池等の各種電池に用いられる集電材料（セパレータ、電極、集電体等の集電機能を有する集電部材の材料）として利用可能な黒鉛圧着材の製造方法及び黒鉛圧着装置に関する。
【背景技術】
【０００２】
燃料電池用のセパレータは、燃料電池を構成する主要部材の一つであり、反応ガスを供給・排出する流路としての役割だけでなく、化学反応により発生した電子を集電する役割、隣り合うセル間の電気的コネクターとしての役割等も担う部材である。したがって、セパレータには、接触抵抗（接触面で生じる抵抗であり、ここでは、電極とセパレータの接触面での抵抗を指す）が低く、導電性が高いという特性が要求される。また、これらの特性が長期間維持される必要がある。さらに、燃料電池の内部は酸性雰囲気であるため、セパレータには高耐食性が要求される。加えて、セパレータ表面に流路を形成する必要があるため、成形加工性が要求される。
【０００３】
一方、Ｌｉイオン電池の集電体も、発生した電流をＬｉイオン電池外部に取り出す役割、正極および負極活物質と集電体の間でイオンを移動させる役割等があるため、燃料電池のセパレータと同様、接触抵抗（ここでは、集電体と活物質の接触面での抵抗を指す）が低く、導電性が高いという特性が要求され、かつ、これらの特性が長期間維持される必要がある。さらに、Ｌｉイオン電池の内部は酸性雰囲気であるため、集電体には高耐食性が要求される。加えて、集電体を含めた電極材料は小さく折り曲げられて使用するため、成形加工性が要求される。
【０００４】
これら前記した全ての要求を満たすため、耐食性に優れた金属を基材として用いた集電材料が種々提案されている。ここで、チタン、ステンレス、アルミニウム合金、銅等の金属は、表面に形成される酸化皮膜（不動態皮膜、自然酸化皮膜を含む）によって耐食性を向上させるが、酸化皮膜は、同時に、接触抵抗の増加・導電性の低下を引き起こしてしまう。よって、これらの金属を集電材料として使用するために、金属表面に導電性の高い黒鉛粉を付着させることにより、接触抵抗の低下、導電性の向上を図っている。
【０００５】
この様な事情により、基材に黒鉛粉を付着させる方法について、従来から以下の様な種々の方法が提案されている。 
例えば、特許文献１、２には、黒鉛粉末を塗料に分散させ、その塗料を基材表面に塗布し、その後、焼き付けするという方法が開示されている。なお、塗料とは異なるが、めっき液に黒鉛粉を分散させ、基材にめっき処理を施し、基材表面に黒鉛粉を付着させるという方法も存在する。
また、特許文献３、４には、基材表面に硬質微粒子を投射（ショットブラスト）し、硬質粒子を基材表面に埋め込むという方法が開示されている。
【０００６】
さらに、特許文献５には、黒鉛粒子を付着させた布又は布を巻きつけたロールをステンレス鋼基材に擦り付けることで、黒鉛粒子を基材に付着させ、その後、圧延圧着させる方法が開示されている。
【先行技術文献】
【特許文献】
【０００７】
【特許文献１】特公平５-５７０３１号公報（第３頁右欄実施例参照）
【特許文献２】特許第３９０４６９６号公報（段落０００７、００１１参照）
【特許文献３】特開２００７−５１１２号公報（段落００５５参照）
【特許文献４】特開２００１−３５７８６２号公報（段落００４６参照）
【特許文献５】特許第３９０４６９０号公報（段落０００９参照）
【発明の概要】
【発明が解決しようとする課題】
【０００８】
しかしながら、特許文献１〜５の方法では、黒鉛粉を基材に付着させるために、新たな工程が必要となり、生産性を悪化させるという問題点が存在していた。
また、特許文献１、２の方法では、塗布後の加熱処理により、密着性の向上に寄与していたと考えられる塗料が分解・消失し、黒鉛粉と基材の密着性が確保できず、基材を成形加工する際に黒鉛粉が基材から剥がれるという問題があった。
特許文献３、４の方法では、軟質な微粒子は基材に衝突した際に、基材は変形せずに微粒子自体が変形して基材に食い込むことがないため、軟質な黒鉛粉等の粉末を基材に埋め込むことが出来なかった。
特許文献５の方法では、擦り付ける際に多くの黒鉛粉が飛散するため歩留まりが悪かった。また、基材に厚く黒鉛粉を擦り付けることが出来ないため、厚い黒鉛層を形成させることが出来なかった。
【０００９】
そこで、本発明の課題は、黒鉛粉を基材に圧着させるにあたり、新たな工程を必要とせず、かつ、圧着させる黒鉛粉のロスが少なく、基材の両面に黒鉛粉が圧着した黒鉛圧着材の製造方法及び黒鉛圧着装置を提供することにある。
【課題を解決するための手段】
【００１０】
前記の課題を解決するため、本発明に係る黒鉛圧着材の製造方法は、基材の両面に黒鉛が圧着した黒鉛圧着材の製造方法であって、ロール表面に黒鉛粉が付着した少なくとも１対のワークロールによって前記基材に冷間圧延を施す圧延圧着工程を含むことを特徴とする。
前記構成によれば、黒鉛粉の付着と圧着を同時にできるので、付着した黒鉛粉が基材の裏面から脱落してしまうのを防止することができる。また、熱間圧延ではなく冷間圧延を施しながら黒鉛を圧着することにより、酸化膜が基材表面に形成するのを抑制できるため、密着性が向上する。加えて、通常、金属等の基材を成形するために行われる冷間圧延工程において、黒鉛粉を基材の両面に圧着させることができるため、新たな工程を必要とせず生産性に非常に優れている。
【００１１】
上記黒鉛圧着材の製造方法は、前記１対のワークロールのうちの一方のワークロールに当接するバックアップロールと、他方のワークロールに当接するバックアップロールとの双方のロール表面に前記黒鉛粉を供給する供給工程をさらに含むことが好ましい。
前記構成によれば、圧延機の圧延ロールに黒鉛粉を付着させてから、ワークロールにより基材に黒鉛粉を圧着させているので、黒鉛粉が固体潤滑剤の役割を果たし、かつ、粉末を投射する方法とは異なり、黒鉛粉のロスが少なく、さらに、軟質の黒鉛粉でも問題なく使用できる。
【００１２】
上記黒鉛圧着材の製造方法は、前記圧延圧着工程の後に、前記圧延圧着工程を含む前記圧延圧着工程以降の基材の総圧下率が２０％以上となるように、さらに前記基材に冷間圧延を施す追加圧延工程を含むことが好ましい。
前記構成によれば、基材の総圧下率を所定以上として当該基材に黒鉛粉を強く圧着させることにより、基材と黒鉛粉の密着性を向上させることができ、基材を加工する際に黒鉛粉が基材から剥がれにくくなる。
【００１３】
上記黒鉛圧着材の製造方法は、前記追加圧延工程の後に、３００〜８００℃の温度で前記基材に熱処理を施す熱処理工程をさらに含むことが好ましい。
前記構成によれば、熱処理を施すことにより、黒鉛粉と基材の相互拡散（互いに異なる物質が相互に拡散する状態）等が起こるため、さらに基材と黒鉛粉の密着性を向上させることができる。
【００１４】
上記黒鉛圧着材の製造方法は、前記基材が、チタン、ステンレス、アルミニウム合金、又は銅合金のいずれかであり、前記基材が、電池の集電材料として用いられることが好ましい。
前記構成によれば、電池の集電材料に黒鉛粉を圧着させることができる。
【００１５】
本発明に係る黒鉛圧着装置は、基材を圧延して前記基材の両面に黒鉛粉を圧着する黒鉛圧着装置であって、ロール表面に前記黒鉛粉が付着した少なくとも１対のワークロールによって前記基材を圧延する冷間圧延機と、前記１対のワークロールのうちの一方のワークロールに当接するバックアップロールと、他方のワークロールに当接するバックアップロールとの双方のロール表面に前記黒鉛粉を供給する供給機構と、を備えることを特徴とする。
前記構成によれば、通常、金属等の基材を成形するために行われる冷間圧延機により黒鉛粉を圧着させることができるため、新たな装置を必要としない。また、圧延機の圧延ロールに黒鉛粉を付着させてから、ワークロールにより基材に黒鉛粉を圧着させているので、黒鉛粉が固体潤滑剤の役割も果たし、かつ、粉末を投射する方法とは異なり、黒鉛粉のロスが少なく、さらに、軟質の黒鉛粉でも問題なく使用できる。
【発明の効果】
【００１６】
本発明によれば、黒鉛粉を基材に圧着させるにあたり、新たな工程を必要とせず、通常行われる冷間圧延工程内で黒鉛粉を基材の両面に圧着させることが可能となる。よって、本発明に係る黒鉛圧着材の製造方法及び黒鉛圧着装置は、非常に生産性が優れるという効果をもたらす。
また、本発明によれば、圧着させる黒鉛粉のロスが少なく、軟質の黒鉛粉等でも問題なく使用できる。
さらに、本発明によれば、基材と黒鉛粉の密着性を向上させることができ、基材を加工する際に黒鉛粉が基材から剥がれにくくなる。
【図面の簡単な説明】
【００１７】
【図１】実施形態に係る黒鉛粉を圧着させる工程を説明するフローチャートである。
【図２】（a）〜（ｄ）は実施形態に係る黒鉛粉を圧着させる工程において黒鉛粉が基材に圧着する際の模式図である。
【図３】実施形態に係る黒鉛圧着材の製造工程で用いる黒鉛圧着装置を模式的に示す斜視図（a）と、模式的に示す側面図（b）である。
【図４】密着性試験で用いられる密着性試験装置の説明図である。
【発明を実施するための形態】
【００１８】
次に、図面を参照して本発明に係る黒鉛圧着材の製造方法及び黒鉛圧着装置について詳細に説明する。    
［黒鉛圧着装置］
まず、本発明で使用する黒鉛圧着装置の一実施形態を、図３を用いて説明する。
黒鉛圧着装置３１は、圧延機３２、黒鉛粉２３を供給する機構３３、３３（以下「供給機構」とする）、及びカバー３６、３６、３６、３６からなる。
圧延機３２は、通常の冷間圧延もしくは冷間箔圧延に使用されているものを使用すれば良い。本実施形態では、圧延機３２は、圧延対象となる基材２１を直接押圧する少なくとも一対のワークロール３４、３４と、ワークロール３４、３４とそれぞれ外側で当接する一対のバックアップロール３５、３５を有している。なお、圧延機３２に設けられている全てのロール３４、３４、３５、３５（以下「圧延ロール」とする）の材質、形状（直径、幅）、表面仕上げ（粗さ、硬度）等は特に限定されない。
【００１９】
供給機構３３、３３は、バックアップロール３５、３５に黒鉛粉２３を供給するためのものである。この供給機構３３、３３によってバックアップロール３５、３５に供給された黒鉛粉２３は、圧延ロール３４、３４、３５、３５の回転に伴ってワークロール３４、３４に移行し、ワークロール３４、３４が基材２１を圧延することにより、基材２１の両面に付着する。供給機構３３、３３の構成は特に限定されるものではないが、基材２１への黒鉛粉２３の圧着量の均一性を向上させるために、一定量の割合（特に幅方向）で供給することが可能な機構であることが好ましい。
【００２０】
供給機構３３、３３は、例えば図３に示すように、バックアップロール３５、３５の軸長と同等以上の幅を有する傾斜させて設置した供給トレーに黒鉛粉２３を載せ、バックアップロール３５、３５の上方で、その供給トレーを振動機構（図示せず）により一定の速度で微細に振動させて、供給トレーの端からバックアップロール３５、３５に一定量の割合で黒鉛粉２３を振りかけるといった機構で構成することができる。
【００２１】
また、細かい目のふるいに黒鉛粉２３を載せ、バックアップロール３５、３５上方で、そのふるいを振動機構により一定の速度で微細に振動させて、ふるいから一定量の割合で黒鉛粉２３を振りかけるといった機構でもよい。供給機構３３、３３が、黒鉛粉２３を供給する圧延ロール３４、３４、３５、３５については、特に限定されるものではなく、供給機構３３、３３の装置構成ならびに圧延ロール３４、３４、３５、３５の本数、形状、配置等によって、最も供給し易いロール（複数本でも可）に黒鉛粉２３を供給する構造となっていればよい。
【００２２】
なお、圧延ロール３４、３４、３５、３５のいずれか１本に供給する構造となっていれば、黒鉛粉２３が上下のワークロール３４、３４に問題なく供給されるが、基材２１の両面での圧着の均一性確保のため、上下の対応するロールに黒鉛粉２３を供給する構造となっていることが好ましい。
【００２３】
カバー３６、３６、３６、３６は、基材２１の表面を覆う部材であり、圧延前の基材２１の上面および下面と圧延後の基材２１の上面および下面の全てを覆うことができるように４つの板状部材で構成されている。このカバー３６、３６、３６、３６は、基材２１よりも上方の供給機構３３、バックアップロール３５、およびワークロール３４から基材２１に黒鉛粉２３がこぼれ落ちたり、基材２１よりも下方の供給機構３３、バックアップロール３５、およびワークロール３４から、黒鉛粉２３が巻き上がったりすることにより、ワークロール３４、３４により圧着する黒鉛粉２３以外の黒鉛粉２３が基材２１に付着することを防止する。このカバー３６、３６、３６、３６は、基材２１の幅より広く、かつバックアップロール３５、３５の軸長と同等以上の大きさで形成されている。そして、カバー３６、３６、３６、３６は、図３（ｂ）に示すように、その端部がバックアップロール３５、３５の外径より内側に入り込んだ位置で、ワークロール３４、３４に近接して接触しない位置まで左右から配置されている。
【００２４】
なお、基材２１の上方に位置するカバー３６、３６については、幅方向中央部を高く、幅方向端部を低くするような断面山型の傾斜を設け（図示せず）、かつ、カバー３６、３６の幅方向の端部に黒鉛粉回収機構を設ける（図示せず）ことにより、黒鉛粉２３のロスを少なくすることができる。または、カバー３６、３６のワークロール３４、３４に近接した端部を高く、ワークロール３４、３４から遠い端部を低く設置し、かつ、ワークロール３４、３４から遠い端部に黒鉛粉回収機構を設けても（図示せず）同様の効果が得られる。さらに、カバー３６、３６、３６、３６の材質・形状（幅、長さ）等については特に限定されない。  
【００２５】
黒鉛圧着装置３１のハウジング（黒鉛圧着装置３１全体を覆う箱、図示せず）の密閉性を向上させるために、ハウジングの板の接合部分にシールをすることが好ましい。これにより、黒鉛粉２３の飛散や他の機械要素部位への混入を防ぎ、他の装置への悪影響を抑えることが出来る。また、圧延ロール３４、３４、３５、３５の軸を受けるベアリング（図示せず）のコロが回動する部分への黒鉛粉２３の侵入を防ぐために、ベアリングの軸方向側面にシールをすることが好ましい。さらに、黒鉛圧着装置３１のハウジング内の底部に黒鉛粉回収機構を設け（図示せず）、黒鉛粉２３を再利用出来るようにすることが好ましい。これにより、黒鉛粉２３のロスを少なくすることが出来る。
【００２６】
実施形態に係る基材２１に黒鉛粉２３を圧着する工程を複数回行う場合は、黒鉛圧着装置３１を複数台用意し、並べて使用してもよいし、１台の黒鉛圧着装置３１で繰り返し基材２１に黒鉛粉２３を圧着させてもよい。なお、基材２１に黒鉛粉２３を圧着する工程の後、通常の冷間圧延を行う場合、黒鉛粉２３を圧着する工程で使用する黒鉛圧着装置３１の圧延機３２と、通常の冷間圧延で使用する圧延機は、別のものであってもよいし、同じものであってもよい。ただし、黒鉛粉２３を圧着する工程で使用する圧延機３２と同じ圧延機で通常の冷間圧延を行う場合は、冷間圧延を行う前に、圧延ロール３４、３４、３５、３５に付着している黒鉛粉２３を取り除かなければ、冷間圧延の工程で、基材２１に黒鉛粉２３が圧着することになる。よって、黒鉛層を薄くしたい場合は、通常の冷間圧延を行う前に、圧延ロール３４、３４、３５、３５に付着した黒鉛粉２３をエアーで吹き飛ばす等の方法で除去する。
なお、ワークロール３４、３４は基材２１に比べて剛性が高く且つ変形応力が高いため黒鉛粉２３が付着したワークロール３４、３４が基材２１を圧延する際に、基材２１の変形に伴いワークロール３４、３４上の黒鉛粉２３の大部分は基材２１に移行し、基材２１上に圧着される。
【００２７】
［基材］
次に、本発明に係る黒鉛圧着材の製造方法及び黒鉛圧着装置で使用する基材について説明する。
本発明は、冷間圧延加工可能な基材であればどの様な基材にも（金属だけでなく樹脂等にも）適用可能である。ただし、燃料電池のセパレータやＬiイオン電池の集電体として使用するためには、耐食性、導電性、強度、成形加工性が必要であるため、チタン、ステンレス、アルミニウム、銅等の純金属又は合金からなる金属基材が好ましい。
これらの基材は、例えば、原料金属を溶解、鋳造して鋳塊とし、熱間圧延した後、冷間圧延を施す、といった公知の方法で作製されたものを使用する。基材の種類は、材料の費用や使用環境等によって選択すれば良い。
【００２８】
チタンを基材として使用する場合は、特定の組成のチタンに限定されるものではないが、冷間圧延のし易さや、その後のプレス成形性確保の観点から、Ｏ：０．１５質量％以下（より好ましくは０．１質量％以下）、Ｆｅ：０．１５質量％以下（より好ましくは０．１質量％以下）、Ｃ：０．０８質量％以下、Ｎ：０．０３質量％以下、Ｈ：０．０１３質量％以下であり、残部がＴｉおよび不可避的不純物からなるものを使用することが好ましい。例えば、ＪＩＳ  Ｈ  ４６００に規定される１種のチタン板（冷間圧延仕上げ）を使用することができる。また、チタンを基材として用いる場合の基材の板厚は、０．１〜１．０ｍｍが好ましい。なお、素材の最終仕上げ状態は特に規定するものではないが、一般的な焼鈍＋酸洗仕上げ、もしくは真空熱処理仕上げ（バッチもしくは連続炉のどちらでも可）を行えば良い。
【００２９】
チタンは、高い耐食性を有しているため、酸性雰囲気下において黒鉛粉に被覆されてない箇所（チタンが露出している箇所）からのチタンの溶出を防ぐことができ、かつ、強度や靱性に優れている。よって、チタンは燃料電池のセパレータの基材としての使用に適している。さらに、チタンは軽量であるため、特に自動車用燃料電池用途としての使用に適している。
【００３０】
ステンレスを基材として使用する場合は、特定の組成のステンレスに限定されるものではないが、耐食性や冷間圧延のし易さ、ならびにプレス成形性の観点から、ＪＩＳ  Ｇ  ４３０３に規定されるステンレス鋼板ＳＵＳ３０４、ＳＵＳ３１６を使用することが好ましい。最終仕上げ状態は特に規定するものではないが、一般の光輝焼鈍仕上げの材料を使用すれば良い。
【００３１】
アルミニウム合金を基材として使用する場合は、特定の組成のアルミニウム合金板（もしくは箔）に限定されるものではないが、耐食性や冷間圧延のし易さ、ならびにプレス成形性の観点から、ＪＩＳ  Ｈ  ４０００に規定されるアルミニウム合金板１０００系（工業用純アルミニウム、例えばＡ１０５０、Ａ１１００、Ａ１Ｎ０１）、３０００系（Ａｌ−Ｍｎ系アルミニウム、例えばＡ３００３、Ａ３００４）、５０００系（Ａｌ−Ｍｇ系アルミニウム、例えばＡ５０５２）を使用することが好ましい。最終仕上げ状態は特に規定するものではないが、一般の焼鈍仕上げを行えば良い。
銅合金を基材として使用する場合は、特定の組成の銅合金板（もしくは箔）に限定されるものではないが、冷間圧延のし易さ、ならびにプレス成形性の観点から、無酸素銅が好ましい。最終仕上げ状態は特に規定するものではないが、一般の焼鈍仕上げを行えば良い。
【００３２】
［黒鉛粉］
次に、本発明に係る黒鉛圧着材の製造方法及び黒鉛圧着装置で使用する黒鉛粉について説明する。
黒鉛粉は、導電性、耐食性に優れるため、基材の表面に黒鉛粉を圧着させることで、燃料電池セパレータ、Ｌｉイオン電池の集電体の導電性、耐食性が向上する。黒鉛粉は、特に限定されるものではないが、純度が高いほど上記特性が優れているという観点、および、塗布し易くする観点から、例えば、純度が３Ｎ以上、好ましくは４Ｎ以上で平均粒径が２〜１００μｍのものを使用するのが好ましい。黒鉛粉の平均粒径が１００μｍを超えると、自重が大きくなりワークロールに付着し難くなるためである。なお、黒鉛粉は、他の物質とは混合させず、黒鉛のみからなるものを用いてもよいし、必要に応じて他の物質を添加してもよい。
【００３３】
本発明に係る黒鉛圧着材の製造方法を、［圧延ロールへの黒鉛粉の供給工程］、［圧延圧着工程］、［熱処理工程］という順に以下に説明する。
［圧延ロールへの黒鉛粉の供給工程］
まず、圧延ロールへの黒鉛粉の供給工程を、図３を用いて説明する。  
はじめに、圧延機３２の圧延ロール３４、３４、３５、３５に黒鉛粉２３を一定の割合で供給する。ワークロール３４、３４の表面が黒鉛粉２３で均一に覆われる程度の量を供給することが好ましい。黒鉛粉２３を供給する圧延ロール３４、３４、３５、３５は特に限定されるものではなく、最も供給し易いロール（複数本でも可）に黒鉛粉２３を供給すれば良い。
【００３４】
なお、すべてのワークロール３４、３４ならびにバックアップロール３５、３５は、いずれかのロールを介して表面が接しているので、いずれか１本に黒鉛粉２３を供給すれば必ず上下のワークロール３４、３４に黒鉛粉２３が供給される。ただし、基材２１の両面での圧着の均一性を確保するためには、上下の対応する圧延ロールそれぞれに同じ割合で黒鉛粉２３を供給することが好ましい。
【００３５】
また、供給機構３３、３３からワークロール３４、３４に直接黒鉛粉２３を供給してもよいが、基材２１に均一に黒鉛粉２３を圧着させるためには、供給機構３３、３３からバックアップロール３５、３５に黒鉛粉２３を供給する方がよい。これは、バックアップロール３５、３５の方がワークロール３４、３４よりも径が大きいために、バックアップロール３５、３５に黒鉛粉２３を安定して均一に供給できるからである。
【００３６】
基材２１への黒鉛粉２３の圧着量の均一性を向上させるために、一定量の割合（特に幅方向）でワークロール３４、３４に黒鉛粉２３が付着するまで、基材２１を通すことなく黒鉛粉２３を供給して圧延ロール３４、３４、３５、３５を回転させるのが好ましい。あるいは、基材２１のダミーとなる部分を圧延してから前記した黒鉛粉２３が付着したワークロール３４、３４の状態を準備してもよい。
【００３７】
圧延ロール３４、３４、３５、３５に黒鉛粉２３が付着するのは、圧延ロール３４、３４、３５、３５の表面に吸着している水分に黒鉛粉２３が吸い寄せられる、又は静電気により圧延ロール３４、３４、３５、３５に黒鉛粉２３が吸い寄せられるためであると推測される。
【００３８】
圧延ロール３４、３４、３５、３５への黒鉛粉２３の供給工程では、圧延ロール３４、３４、３５、３５に潤滑油は塗布しなくてもよい。圧延機３２に供給した黒鉛粉２３が固体潤滑剤の役割を担うため、潤滑油を用いなくても焼付きを起こすことなく冷間圧延を継続的に実施することができるからである。
【００３９】
［圧延圧着工程］
次に、基材に黒鉛粉を圧着させる工程を、図１、図３を用いて以下に説明する。
圧延ロール３４、３４、３５、３５への黒鉛粉２３の供給工程において、黒鉛粉２３が均一に付着したワークロール３４、３４が、基材２１を圧延しながら、基材２１の両面に黒鉛粉２３を圧着させる（以下「圧延圧着工程」とする）。基材２１の圧下率１％（圧下率＝{（処理工程前の対象物の厚さ）−（処理工程後の対象物の厚さ）}/（処理工程前の対象物の厚さ）×１００）以上の圧延を行えば、黒鉛粉２３は基材２１に圧着する。
【００４０】
本発明に係る圧延圧着工程の特徴を、以下に説明する。
通常、金属等の基材２１を成形するために１回（図１のa）又は複数回（図１のb）の冷間圧延（対象物の予備加熱を伴わない温度で行う圧延）が施される。本発明の圧延圧着工程は、この冷間圧延の工程（Ｓ１、Ｓ１１〜Ｓ１ｎ）において、基材２１を圧延するのと同時に基材２１に黒鉛粉２３を圧着させることを特徴とする。この圧延圧着工程は、冷間圧延工程（Ｓ１、Ｓ１１〜Ｓ１ｎ）の最低１工程以上において行えばよい。
【００４１】
黒鉛粉２３を基材２１の両面に厚く圧着させたい場合は、圧延圧着工程の回数を多くする（又はワークロール３４、３４に付着させる黒鉛粉２３の量を多くする）ことで達成できる。具体的には、複数の冷間圧延工程（Ｓ１１〜Ｓ１ｎ）の全ての工程において、供給機構３３、３３により黒鉛粉２３を供給し、基材２１に黒鉛粉２３を圧着させればよい。一方、黒鉛粉２３を基材２１の両面に薄く圧着させたい場合は、圧延圧着工程の回数を少なくする（又はワークロール３４、３４に付着させる黒鉛粉２３の量を少なくする）ことで達成できる。具体的には、冷間圧延工程の1工程のみにおいて、供給機構３３、３３により黒鉛粉２３を供給し、基材２１に黒鉛粉２３を圧着させればよい。
【００４２】
つまり、本発明によれば、冷間圧延工程毎に黒鉛粉２３を供給するか否かを制御できるため、基材２１に圧着させる黒鉛粉２３の厚さを制御することができる。加えて、基材２１に圧着させる対象が粉末状であること、ならびに段階的に（複数の工程において）基材２１に黒鉛粉２３を圧着させることができることから、本発明によれば、基材２１上に形成される黒鉛粉２３の層（以下「黒鉛層」とする。）に割れを生じさせることなく黒鉛層を形成できる。
【００４３】
また、圧延圧着工程の数を多く（又は基材２１の圧下率を高く）することにより、基材２１両面に圧着した黒鉛粉２３の密着性を向上させることができる。密着性が高くなる原理を、図２、図３を用いて以下に説明する。
チタン、ステンレス、アルミニウム、銅等の純金属又は合金からなる金属基材は、基材２１の両面に酸化皮膜２２を有している（図２の（ａ））。この基材２１に対し、何度も冷間圧延（圧延圧着工程）を施すことによって、黒鉛層の下に存在している酸化皮膜２２が延ばされ、かつ分断されることにより酸化皮膜２２に覆われていない金属（基材２１の金属部）が露出する（図２の（ｃ））。この露出した基材２１の金属と黒鉛粉２３が直接接触することにより、酸化皮膜２２を介して黒鉛粉２３と基材２１が圧着していた場合と比べ、強く圧着することになる。冷間圧延（圧延圧着工程）の回数を増やしてトータルの基材２１の圧下率が大きくなるに伴い、黒鉛層と金属の直接接触部の面積率が急速に増加するため、急速に密着性が向上する。なお、基材２１と黒鉛粉２３の十分な密着性を得るためには、基材２１の圧下率（圧延圧着工程でのトータルの基材２１の圧下率）が２０％以上となるまで冷間圧延（圧延圧着工程）を施すのが好ましい。より好ましくは、基材２１の圧下率が３０％以上、さらに好ましくは４０％以上、特に好ましくは５０％以上となるまで冷間圧延（圧延圧着工程）を施す。
【００４４】
圧延圧着工程後に、通常の冷間圧延（通常圧延工程。基材２１に黒鉛粉２３を圧着させない。）を施しても基材２１と黒鉛粉２３の密着性は向上する。なお、何度も通常の冷間圧延を施すことによって、基材２１の表面に黒鉛粉２３に覆われていない微細な箇所が分散して、又は斑状に形成されるが、その箇所には直ちに新たな酸化皮膜２２が形成される。よって、基材２１の耐食性については担保される。なお、圧延圧着工程後に、通常の冷間圧延を施す場合についても、基材２１と黒鉛粉２３の十分な密着性を得るためには、基材２１の圧下率（圧延圧着工程、及びその後の通常の冷間圧延工程でのトータルの基材２１の圧下率）が２０％以上となるまで冷間圧延を施すのが好ましい。より好ましくは、基材２１の圧下率が３０％以上、さらに好ましくは４０％以上、特に好ましくは５０％以上となるまで冷間圧延を施す。
【００４５】
なお、露出した金属と黒鉛層が直接接触することにより強く圧着するという効果を得るためには、圧延圧着工程の後に、上述した追加の圧延圧着工程や通常圧延工程などの追加圧延工程を適宜行うことにより、基材２１の圧下率（最初の圧延圧着工程、及びその後の追加圧延工程によるトータルの基材の圧下率）が２０％以上、より好ましくは４０％以上、さらに好ましくは５０％以上となるように圧延を実施すればよい。この場合、追加圧延工程として、追加の圧延圧着工程と通常圧延工程とを組み合わせて実施してもよい。
【００４６】
［熱処理工程］
最後に、黒鉛粉が圧着した基材を熱処理する工程を、以下に説明する。
圧延圧着工程後、又は圧延圧着工程後に行った通常の冷間圧延工程（基材２１に黒鉛粉２３を圧着させない）後、基材２１に対し熱処理を施す（Ｓ２）。この熱処理を行うことにより、基材２１と黒鉛粉２３の密着性をさらに向上させることができる。熱処理温度については、３００℃未満では、基材２１と黒鉛粉２３との密着性を向上させる効果はあまり得られず、一方、８００℃を超えると、基材２１と黒鉛粉２３の熱膨張率に差があることから、黒鉛層が基材２１から剥離する虞がある。よって、熱処理温度は、３００℃〜８００℃が好ましい。なお、密着性をより向上させるためには、熱処理温度は、５００℃以上がより好ましく、黒鉛層の剥離を防止するために、７００℃以下がより好ましい。
【００４７】
また、基材２１が燃料電池セパレータを対象とするものである場合は、後の成形時の加工性を考慮して、熱処理温度を基材２１の再結晶温度以上（例えば６００℃以上）にすることが好ましい。
加えて、熱処理を行う場合は、基材２１の圧下率（圧延圧着工程、及びその後の圧延工程でのトータルの基材の圧下率）が２０％以上であることが好ましい。圧下率が２０％未満の場合は、基材２１に対し黒鉛粉２３が十分に圧着されておらず、基材２１と黒鉛粉２３の熱膨張率の違いにより、熱処理を行うことで、密着性が低下する可能性があるからである。
【００４８】
この熱処理工程はバッチ式、連続式のどちらで行っても構わない。熱処理時間は、特に限定されるものではないが、１分〜５時間が好ましい。また、熱処理の雰囲気は、真空雰囲気やアルゴンガス雰囲気のような不活性雰囲気が好ましく、真空雰囲気の場合は、真空度は１×１０−１Ｐａ以下が好ましい。熱処理の雰囲気を１×１０−１Ｐａ以下とすることで、黒鉛粉２３が酸素と反応（ガス形成）して、黒鉛層が薄くなってしまうことを抑制し、また、黒鉛層と基材２１表面の界面部の酸化を抑制して良好な密着性を維持することができるからである。
【００４９】
熱処理によって基材２１と黒鉛粉２３の密着性が向上する原理は以下の通りである。
基材２１と黒鉛粉２３の間に存在する酸化皮膜２２中の酸素が、熱を加えられることにより基材２１中に拡散し、酸化皮膜２２が分解する。酸化皮膜２２が減少することにより、基材２１の金属と黒鉛粉２３が直接接触する箇所が多くなり、基材２１と黒鉛粉２３が強く圧着する。また、基材２１と黒鉛粉２３とで相互拡散が起こることにより更に密着性が向上する。なお、基材２１に黒鉛粉２３が圧着しておらず、酸化被膜２２が大気と接するように基材２１に形成している箇所は、熱処理を行うことで酸化皮膜２２が厚くなり、耐食性が向上する（熱処理の雰囲気中に酸素が存在する場合）。
本発明に係る工程により、黒鉛粉２３を基材２１に圧着させた後、基材２１の用途に応じて基材２１の成形加工などを行う。たとえば基材２１が燃料電池のセパレータに使用されるものである場合には、プレス成形により基材２１に流路を形成する。
【００５０】
以上、本発明の実施形態について説明したが、本発明はこの実施の形態にのみ限定されるものではなく、本発明の技術的思想に基づく限りにおいて適宜変更することが可能である。
以上のように、本発明に係る黒鉛圧着材の製造方法は、ロール表面に黒鉛粉が付着した少なくとも１対のワークロールによって基材を冷間圧延する圧延圧着工程を含んでいる。この方法によれば、黒鉛粉の付着と圧着とを同時にできるので、付着した黒鉛粉が基材の裏面から脱落してしまうのを防止することができる。また、熱間圧延ではなく冷間圧延により黒鉛を圧着するために、密着性が向上する。これは、熱が加えられないために、密着性に悪影響を及ぼす酸化皮膜が基材表面に生成するのを抑制できるためである。また、通常、圧延工程の方がプレス成形よりも高い面圧で素材を塑性加工できるため、素材表面の酸化皮膜を容易に破れ、密着性を向上させることが容易である。また、必要に応じて黒鉛付着後にさらに冷間圧延工程を追加できるので、黒鉛層の密着性をさらに高めることも容易である。
【実施例】
【００５１】
本発明の黒鉛圧着材の製造方法及び黒鉛圧着装置について、本発明の要件を満たすサンプルと本発明の要件を満たさないサンプルとを対比して具体的に説明する。
［黒鉛圧着状況確認試験］
本発明の黒鉛圧着材の製造方法及び黒鉛圧着装置について、黒鉛粉が基材に圧着している状況を確認するため、以下の黒鉛圧着状況確認試験を行った。
【００５２】
［黒鉛圧着装置］
黒鉛圧着状況確認試験で使用した黒鉛圧着装置の具体的な構成を説明する。黒鉛圧着装置３１の圧延機３２の構成は４段圧延機であった（ワークロール２本、バックアップロール２本）。ワークロール３４、３４の直径は５０ｍｍ、バックアップロール３５、３５の直径は２００ｍｍである。一般的に冷間圧延に使用されているものを使用した。圧延ロール３４、３４、３５、３５の材質はＪＩＳ  Ｇ  ４８０５で規定されている軸受鋼ＳＵＪ２であり、表面を高周波焼き入れにて表面硬度ＨＲＣ６４に調整し、表面粗さをＲａ０．８μｍに研磨仕上げしたものを使用した。
【００５３】
［基材］
使用した基材としては、酸洗焼鈍仕上げを行ったＪＩＳ  Ｈ  ４６００に規定される１種のチタン板（冷間圧延）、ＪＩＳ  Ｇ  ４３０３に規定されるステンレス鋼板（ＳＵＳ３０４）、純アルミニウム（純度４Ｎ）、ＪＩＳ  Ｈ  ４０００に規定されるアルミニウム合金板（Ａ３００３）、および、無酸素銅である。
【００５４】
使用した金属基材の詳細は以下の通りである。チタン板は、化学組成がＯ：０．０４５質量％、Ｆｅ：０．０２５質量％、Ｎ：０．００４質量％、残部がＴｉ、および、不可避的不純物であり、板厚は、０．５ｍｍである素材を使用した。ステンレス鋼板は、化学組成が、Ｎｉ：９．５質量％、Ｃｒ：１９．０質量％、Ｃ：０．０２質量％であり、板厚は１．０ｍｍである素材を使用した。純アルミニウムは、Ａｌの純度が９９．９９%以上であり、板厚は１．２ｍｍである素材を使用した。アルミニウム合金は、化学組成が、Ｓｉ：０．３５質量％、Ｆｅ：０．５７質量％、Ｃｕ：０．１２質量％、Ｍｎ：１．０５質量％、残部はＡｌ、および、不可避不純物元素であり、板厚は１．０ｍｍである素材を使用した。無酸素銅は、Ｃｕの純度が９９．９９％以上であり、板厚が１．０ｍｍであるものを使用した。
いずれも基材を幅４０ｍｍ、長さ１５０ｍｍに切断して使用した。
また、いずれも基材は、当業者に周知の溶解工程、鋳造工程、熱間圧延工程、冷間圧延工程を施して得られたものである。
【００５５】
［黒鉛粉］
使用した黒鉛粉は、純度が４Ｎで平均粒径が１０μｍのものと、純度が３Ｎで平均粒径が５０μｍのものの２種類で、互いに混合せずに使用した。なお、黒鉛粉には何も添加していない。
［圧延ロールへの黒鉛粉の供給工程］
圧延ロールへの黒鉛粉の供給方法は、以下の通りである。供給する黒鉛粉２３の平均粒径（１０μｍ、５０μｍ）より少し大きいメッシュ幅を有するふるいに黒鉛粉２３を載置し、バックアップロール３５、３５上でそのふるいを振動させることにより、黒鉛粉２３を供給した。なお、ワークロール３４、３４に黒鉛粉２３が均一に付着するまで、基材２１を通すことなく圧延ロール３４、３４、３５、３５を回転させた。
【００５６】
［圧延圧着方法］
以下に示す２種類の方法で黒鉛粉の圧着を試みた。
圧延圧着方法１：上下の対応するバックアップロール３５、３５の表面に黒鉛粉２３を供給機構３３、３３により供給し、圧延ロール３４、３４、３５、３５を回転させて、ワークロール３４、３４に黒鉛粉２３を付着させた。その後、基材２１（黒鉛粉２３の塗布なし）を冷間（常温（基材への予備加熱なし））でワークロール３４、３４に通し、基材２１の圧下率を５％とする圧延を実施した。
圧延圧着方法２：基材２１の片面に黒鉛粉２３を塗布した後、裏返し、同様に黒鉛粉２３を塗布し、冷間（常温（基材への予備加熱なし））でワークロール３４、３４に通し、基材２１の圧下率を５％とする圧延を実施した。
いずれの場合もロール表面への潤滑油の塗布を行わない状態で圧延を実施した。また、圧下率は圧延前後の基材２１の板厚変化から算出した値で、圧下率の調整は圧延ロール３４、３４、３５、３５のギャップを調整することで行った。
【００５７】
［黒鉛圧着状況確認試験の方法］
それぞれの方法での黒鉛粉圧着後、黒鉛粉２３の基材２１への圧着状況を目視で評価した。結果を表１に示す。基材２１の両面に黒鉛粉２３が圧着していない箇所が存在しない場合を良好、基材２１のいずれかの面に黒鉛粉２３が圧着していない箇所が存在する場合を不良とした。
【００５８】
【表１】
2011098472.tif 000003
【００５９】
本発明の方法（圧延圧着方法１）では、基材２１の両面に黒鉛粉２３が圧着されており、黒鉛粉２３が圧着していない箇所が存在しなかった（サンプルＮｏ.１〜５）。一方、圧延圧着方法２では、冷間圧延時に上側であった面には黒鉛粉２３が圧着しているが、下側の面には黒鉛粉２３が圧着していなかった（サンプルＮｏ.６〜１０）。冷間圧延時に下側であった面に塗布した黒鉛粉２３は、冷間圧延前に基材２１からほとんど全て落下したためと考えられる。
また、黒鉛粉２３の平均粒径が大きい（５０μｍ）場合についても、本発明の方法（圧延圧着方法１）によると、基材２１両面に黒鉛粉２３を圧着させることができた。
【００６０】
以上の結果から、本発明の黒鉛圧着材の製造方法及び黒鉛圧着装置により基材２１の両面に黒鉛粉２３を圧着させることができることが分かった。
【００６１】
［密着性試験］
本発明の黒鉛圧着材の製造方法及び黒鉛圧着装置について、基材と黒鉛粉の密着性を調べるため、以下の方法により密着性試験を行った。
［黒鉛圧着装置、基材、及び黒鉛粉］
黒鉛圧着装置、基材、及び黒鉛粉は、上記の黒鉛圧着状況確認試験で使用したものと同じものを使用した。
［圧延ロールへの黒鉛粉の供給工程］
圧延ロールへの黒鉛粉の供給方法は、上記の黒鉛圧着状況確認試験での方法と同じである。なお、最初に圧延圧着方法１で基材２１の両面に黒鉛粉２３を圧着させた後は、圧延ロール３４、３４、３５、３５への黒鉛粉２３の供給は行っていない。
【００６２】
［圧延圧着方法］
圧延圧着方法については、上述の圧延圧着方法１で基材２１の両面に黒鉛粉２３を圧着させた後、さらに所定の圧下率となるまで、圧延を複数回実施した。
一つのサンプルに行う全ての圧延は、同じ圧延機３２を使用していることから、１回目の圧延圧着方法１の工程（圧延圧着工程）でバックアップロール３５、３５に供給された黒鉛粉２３が、圧延ロール３４、３４、３５、３５表面に残っており、そのロール表面に残っていた黒鉛粉２３が２回目以降の圧延時にも、基材２１に圧着していた。なお、ロールに付着した黒鉛粉２３は、大体３回の圧延で全て基材２１に圧着し、４回目以降の圧延では、基材２１に新たな黒鉛粉２３の圧着はほとんど行われていなかった。
上記全ての圧延工程において、圧延ロール３４、３４、３５、３５への潤滑油の塗布は行わなかった。
【００６３】
［熱処理］
次に、一部のサンプルについて（サンプルＮｏ.１９〜２７）、圧延後に０．００６６５Ｐａの真空雰囲気で、所定の温度で１０分間保持の熱処理を実施した。
［密着性試験の方法］ 
上記方法で準備した基材２１について、図４に示す密着性試験装置４１を用いて密着性を測定した。基材２１の両面を２枚のカーボンクロス４２、４２で挟み、さらにその外側を接触面積１ｃｍ2の銅電極４３、４３により荷重９８Ｎ (１０ｋｇｆ)で加圧し、両面から加圧された状態を保持したまま、面内方向に基材を引き抜いた。そして、引き抜く前後の基材２１に圧着した黒鉛量から密着性を算出した。算出方法は、（密着性＝（引き抜き試験後の黒鉛圧着面積）/（引き抜き試験前の黒鉛圧着面積）×１００）である。ここで、黒鉛圧着量は実体顕微鏡を用いて倍率３倍で観察した表面写真を基に、画像解析により求めた。結果を表２に示す。
【００６４】
【表２】
2011098472.tif 000004
【００６５】
いずれのサンプルも基材２１の圧下率の増加に伴い、密着性が大きく向上することが分かった。圧延後、熱処理を実施しないサンプルＮｏ.１ならびに１４〜１８において、圧下率１０％以上で密着性が大きく改善し、さらに圧下率が５０％を超えると、密着性試験後の黒鉛粉２３の剥離が認められなくなった。
【００６６】
圧延後、熱処理を施したサンプルＮｏ.１９〜２７についても同様の傾向が認められ、圧下率１０％で密着性が大きく改善し、圧下率が４５％を超えると、密着性試験後の黒鉛粉２３の剥離が認められなくなった。なお、３５％以上の圧延を行った基材２１について、熱処理を施した場合（サンプルＮｏ.２２、２３、２４）と熱処理を施していない場合（サンプルＮｏ.１６、１７、１８）を対比すると、熱処理を施した基材２１のほうが密着性は高かった。この結果から、圧延後、熱処理を行うことで、基材２１と黒鉛粉２３の密着性を高められるということがわかった。
ただし、圧下率４５％の基材２１について熱処理を３００℃未満の２００℃で行った場合は（サンプルＮo.２７）、熱処理を行っていない圧下率４５％の基材２１と同じ密着性であったため、熱処理による十分な効果は得られないことがわかった。
【符号の説明】
【００６７】
２１    基材
２２    酸化皮膜
２３    黒鉛粉
３１    黒鉛圧着装置
３２    圧延機
３３    供給機構
３４    ワークロール（圧延ロール）
３５    バックアップロール（圧延ロール）
３６    カバー
４１    密着性試験装置
４２    カーボンクロス
４３    銅電極
Ｓ１、Ｓ１１、Ｓ１２〜Ｓ１ｎ    冷間圧延
Ｓ２    熱処理
【図１】
2011098472.tif 000005
【図２】
2011098472.tif 000006
【図３】
2011098472.tif 000007
【図４】
2011098472.tif 000008